(57)【特許請求の範囲】
【請求項１】
ポリアセタール樹脂に、全組成物中の割合として(a) メラミン・ホルムアルデヒド重縮合物0.01〜３重量％、(b) 分子量が500〜10,000の範囲内である低分子量ポリエチレン樹脂0.1〜５重量％を配合してなるポリアセタール樹脂組成物を固化押出成形してなる成形品。
【発明の詳細な説明】
【０００１】
【発明の属する技術分野】
本発明は、外観性に優れた成形品を形成し得るポリアセタール樹脂組成物に関するもので、特に外観性を要求される切削加工品に使用される押出素材を成形する為に好適なポリアセタール樹脂組成物を提供するものである。
【０００２】
【従来の技術及び発明が解決しようとする課題】
ポリアセタール樹脂は、機械的物性、耐熱性、耐化学薬品性、耐電気・電子的性質に優れ、且つその成形加工の容易さから、電気・電子、自動車、各種機械、建材、機能雑貨などの分野で幅広く利用されている材料である。
【０００３】
これらの分野で使用されるポリアセタール樹脂製品のうち、大量に生産されるものは、主に射出成形により生産されているが、大型部品や少量品種については、固化押出成形で得られた丸棒や板状成形品等の素材を切削加工して生産されるのが一般的である。
【０００４】
これらの素材を固化押出成形により成形する場合、素材の断面に年輪状のリング模様が発生したり、中心部に白化部分が発生する事がある。このような不良外観がある素材は切削加工した場合に、美しくないだけではなく、不良外観の程度がひどい場合は、切削加工品の物性にも悪い影響を及ぼす。そのため、上記の不良外観が生じない様な材料が望まれている。
【０００５】
特開平７−２０７１１７号公報には、押出成形時に成形品内部に白化部分等の不良外観が少ないポリオキシメチレン樹脂組成物として、ポリオキシメチレン樹脂に、立体障害性フェノール類、ポリオレフィン又はオレフィンとビニル化合物のコポリマー及びＮ−アルキルアルコキシ基を有する化合物を配合した組成物が提案されており、改良効果も認められるが、外観に関しては充分ではない。
【０００６】
【課題を解決する為の手段】
本発明者らは上記課題に鑑み、種々の物質の効果を確認した結果、特定の条件を満たしたポリアセタール樹脂組成物を使用することにより外観性の優れたポリアセタール樹脂成形物が得られることを見出し、本発明に到達した。
【０００７】
即ち本発明は、ポリアセタール樹脂に、全組成物中の割合として(a) メラミン・ホルムアルデヒド重縮合物0.01〜３重量％、(b) 低分子量ポリエチレン樹脂0.1 〜５重量％を配合してなるポリアセタール樹脂組成物に関するものである。
【０００８】
【発明の実施の形態】
以下、本発明を詳細に説明する。本発明に用いられるポリアセタール樹脂は、オキシメチレン基(-CH2O-)を主たる構成単位とする高分子化合物で、ポリオキシメチレンホモポリマー、オキシメチレン基以外に他の構成単位を少量含有するコポリマー（ブロックコポリマーを含む）、ターポリマーの何れにても良く、また、分子が線状のみならず、分岐、架橋構造を有するものであってもよい。また、その重合度等に関しても特に制限はない。
【０００９】
本発明において使用される(a) メラミン・ホルムアルデヒド重縮合物とは、メラミン１モルに対して 1.0〜10.0モル、好ましくは 1.0〜3.0 モルのホルムアルデヒドを公知の方法で重縮合させて製造される重縮合物であって、水に可溶でも不溶でもよく、その構造として網状化していてもよい。また、部分的に炭素数１〜４のアルカノールでエーテル化されていても良いし、メラミンの50モル％を他の縮合可能な物質、例えば、ジシアンジアミド、ベンゾグアナミン等で置換されていても良い。好ましくは、製造されたメラミン・ホルムアルデヒド重縮合物が温水に不溶で、その平均重合度が２以上のものであり、且つメラミン繰返し単位の平均ＮＨは特に限定されないが 3.0以上であることが好ましい。また、本発明において使用される(a) メラミン・ホルムアルデヒド重縮合物は公知の方法で製造する事が出来る。例えば、ｐＨ８〜９に調整されたホルムアルデヒド水溶液にメラミンを添加し、温度を60〜90℃に保持して、攪拌しながら溶解、反応させ、反応が進み溶液が白濁してきたら、適当な時間で冷却し、縮合反応を停止させ、これを噴霧乾燥などの方法で乾燥し、メラミン・ホルムアルデヒド重縮合物の粉末を得る事が出来る。
【００１０】
本発明において添加配合される(a) メラミン・ホルムアルデヒド重縮合物の量は、全組成物中の割合として0.01〜３重量％が適当である。この添加量が、過小の場合は、十分な効果が得られず、又、過大の場合には、機械的強度の低下傾向が生じ好ましくない。
【００１１】
本発明で使用される(b) 低分子量ポリエチレン樹脂とは、ポリエチレンワックスとも呼ばれるエチレンの低重合体であり、通常のポリエチレンに比べ、極端に分子量の低い物である。低分子量ポリエチレンはエチレンの重合、及び高分子量ポリエチレンの分解、高分子量ポリエチレン製造の際に副生する低重合体を分離するなどの方法で得ることが出来る。
【００１２】
本発明において用いられる低分子量ポリエチレン樹脂の分子量は 500〜10,000が適当である。分子量がこれより小さい場合には成形品からの染み出し等が発生し、製品の品質が悪くなり商品としての価値が低下する。また、分子量がこれよりも大きい場合にはポリアセタール樹脂中への分散性が悪くなり効果が期待できなくなる。
【００１３】
本発明において用いられる低分子量ポリエチレン樹脂の配合量は、全組成物中の割合として 0.1〜５重量％が適当である。この成分は過少の場合には効果が期待できず、また、いたずらに過大に添加しても経済的不利のみならず、押出や、成形などの加工性を害し、機械的性質や熱安定性にも好ましくない影響を生じる。
【００１４】
本発明のポリアセタール樹脂組成物は、ポリアセタール樹脂中に不透明な(a) メラミン・ホルムアルデヒド重縮合物が含まれることと、ポリアセタール樹脂と異なる屈折率を持つ(b) 低分子量ポリエチレン樹脂が組成物中に分散することの相互作用により、成形品の明度が均一に高く保たれる。このため、固化押出成形品を成形する場合に、白色度に差がある箇所が発生し難く外観の優れた成形品を得る事が可能となる。より好ましくは、明度Ｌ値が85以上の成形品を形成し得る組成物である。
【００１５】
本発明において用いられる明度の評価は、JIS Z-8722に準拠する測色色差計を用いて、ハンターLab 表色系のＬ値を用いて評価を行う。また、測定に用いるサンプルには射出成形にて、厚さ３mmの平板を成形して用いる。明度Ｌ値が85未満であれば、固化押出成形品を成形する場合に、白色度に差がある箇所が発生した場合に、不良外観が目立ち易くなるため好ましくない。
【００１６】
本発明のポリアセタール樹脂組成物には、その目的に応じて更に公知の各種添加剤も配合しうる。添加剤の例を示せば、各種の安定剤、滑剤、離型剤、核剤、耐候性安定剤、帯電防止剤、異種ポリマー、有機改良剤などである。また、本発明の目的とする樹脂材料の性能を大幅に低下させない範囲であれば、無機、有機、金属などの繊維状、板状のフィラー或いは粉粒状充填剤を１種または２種以上使用することもできる。本発明のポリアセタール樹脂成形物に使用するポリアセタール樹脂組成物の調製法は特に制限がなく、従来の樹脂組成物調製法として一般に用いられている公知の設備と方法により容易に調製される。
【００１７】
例えば、▲１▼各成分を混合した後、押出機により練込押出してペレットを調製し、しかる後成形する方法、▲２▼一旦、組成の異なるペレットを調製し、そのペレットを所定量混合して成形に供し成形後に目的組成の成形品を得る方法等、何れも使用できる。また、樹脂成分の一部を細かい粉体としてこれ以上の成分と混合し添加することは、これらの成分の均一配合を行う上で好ましい方法である。また、これらの配合を高濃度にしたマスターバッチを作り、これを成形時の他のペレットに添加する方法も使用できる。
【００１８】
また、本発明のポリアセタール樹脂組成物は、主として押出成形に用いる事で、明度の良好な成形品を得る事が出来るが、これ以外に射出成形、圧縮成形、真空成形、発泡成形の何れの成形方法に適用してもかまわない。
【００１９】
本発明のポリアセタール樹脂組成物の用途は、押出成形の他、射出成形、圧縮成形、真空成形、発泡成形等で成形及び、切削加工などの２次加工を行い、通常ポリアセタール樹脂が使用される用途の全てに応用できるが、特に外観性を要求されると考えられる用途に特に好適に使用できる。
【００２０】
【実施例】
以下、実施例により本発明を更に具体的に説明するが、本発明はこれに限定されるものではない。
実施例１〜４
ポリアセタール樹脂（ポリプラスチックス（株）製「ジュラコン」）に、表１に示す量の(a) メラミン・ホルムアルデヒド重縮合物、(b) 低分子量ポリエチレン樹脂（三洋化成工業（株）製「サンワックス」）を配合し、ブレンダーを用いて混合後、30mm２軸押出機にて溶融混練し、ペレット状の組成物を得た。次いで、このペレットから射出成形機を用いて試験片（50mm×70mm×３mm厚）を作製し、前述の明度の測定を行った。また、このペレットから30mm単軸固化押出成形機を用いて、押出速度５mm/minでφ140 の丸棒を固化押出し、断面を切出し、外観を観察した。結果を表１に示す。
比較例１〜４
比較の為、表１に示すように(a) 、(b) の何れかを配合していない系、及び、本発明規定外の化合物を配合した系について同様の評価を行った。結果を表１に示す。
【００２１】
【表１】
0004610689.tif 000002
【００２２】
(a) ：メラミン１モルに対して、ホルムアルデヒドの仕込モル数が 1.2であって、公知の方法で調製されたメラミン・ホルムアルデヒド重縮合物
(a')：メラミン
(b)-1:低分子量ポリエチレン樹脂
三洋化成工業（株）製「サンワックス151P」（分子量約2,000 ）
(b)-2:低分子量ポリエチレン樹脂
三洋化成工業（株）製「サンワックス165P」（分子量約5,000 ）
(b)': ポリエチレン樹脂
三井石油化学工業（株）製「ハイゼックス」
【００２３】
【発明の効果】
以上の結果から明らかなように、本発明の組成物を用いて成形した成形品は優れた外観性を有しており、従来ポリアセタール樹脂が用いられてきた用途で特に外観性が必要とされる用途に幅広く利用できる。